(57)【要約】  アクリレート又はポリウレタンバインダーを使用せずに、（ａ）少なくとも１種の疎水化剤、（ｂ）少なくとも１種の架橋された粒子状の有機共重合体、（ｃ）少なくとも１種の乳化剤で表面を処理する工程、及び次いで乾燥させる工程を含む表面処理方法。【選択図】なし【特許請求の範囲】
【請求項１】
アクリレート又はポリウレタンバインダーを使用せずに、
（ａ）少なくとも１種の疎水化剤、
（ｂ）少なくとも１種の架橋された粒子状の有機共重合体、
（ｃ）少なくとも１種の乳化剤、
で表面を処理する工程、及び、
次いで乾燥させる工程を含む表面処理方法。
【請求項２】
前記表面がテキスタイル表面である請求項１に記載の方法。
【請求項３】
前記架橋された有機共重合体（ｂ）の重量平均粒子径が１０〜４５０ｎｍである請求項１又は２に記載の方法。
【請求項４】
少なくとも１種の乳化剤（ｃ）が、カチオン性乳化剤を含む請求項１〜３の何れか１項に記載の方法。
【請求項５】
前記処理を、更に少なくとも１種の架橋剤（ｄ）を用いて行う請求項１〜４の何れか１項に記載の方法。
【請求項６】
前記少なくとも１種の疎水化剤（ａ）は、
（ａ１）ハロゲン化有機（共）重合体、
（ａ２）パラフィン、
（ａ３）１分子当たり少なくとも１個のＣ10−Ｃ60−アルキル基を有する化合物、及び
（ａ４）シリコーン、
から選択される請求項１〜５の何れか１項に記載の方法。
【請求項７】
前記表面を、
（ａ）少なくとも１種の疎水化剤、
（ｂ）少なくとも１種の架橋された粒子状の有機共重合体、
（ｃ）少なくとも１種の乳化剤
を含み、アクリレートバインダーもポリウレタンバインダーも含まない水性配合物で処理したことを特徴とする請求項１〜６の何れか１項に記載の方法。
【請求項８】
前記処理を、１種以上の助剤（ｅ）の存在下に行う請求項１〜７の何れか１項に記載の方法。
【請求項９】
（ａ）少なくとも１種の疎水化剤、
（ｂ）少なくとも１種の架橋された粒子状の有機共重合体、
（ｃ）少なくとも１種の乳化剤、
（ｄ）適宜、架橋剤、
での前記処理に先行してプレイマー（ｆ）を施す請求項１〜８の何れか１項に記載の方法。
【請求項１０】
アクリレートバインダーとポリウレタンバインダーを含まない
（ｆ）適宜、プライマー、
（ａ）少なくとも１種の疎水化剤、
（ｂ）少なくとも１種の架橋された粒子状の有機共重合体、
でコーティングした表面。
【請求項１１】
前記コーティングは、０．２〜１０ｇ／ｍ2の平均付加物（add-on）を有する請求項１０に記載の表面。
【請求項１２】
テキスタイル表面を含む請求項１０又は１１に記載の表面。
【請求項１３】
前記架橋された有機（共）重合体（ｂ）の重量平均粒子径が１０〜４５０ｎｍである請求項１０〜１２の何れか１項に記載の表面。
【請求項１４】
前記疎水化剤（ａ）が、
（ａ１）ハロゲン化有機（共）重合体、
（ａ２）パラフィン、
（ａ３）１分子当たり少なくとも１個のＣ10−Ｃ60−アルキル基を有する化合物、及び
（ａ４）シリコーン、
から選択される請求項１０〜１３の何れか１項に記載の表面。
【請求項１５】
（ａ）少なくとも１種の疎水化剤、
（ｂ）少なくとも１種の架橋された粒子状の有機共重合体、
（ｃ）少なくとも１種の乳化剤、
（ｄ）適宜、少なくとも１種の架橋剤、
を含み、アクリレート及びポリウレタンバインダーを含まない水性配合物。
【請求項１６】
前記架橋された有機（共）重合体（ｂ）は、１０〜４５０ｎｍの重量平均粒子径を有する請求項１５に記載の水性配合物。
【請求項１７】
前記疎水化剤（ａ）が、
（ａ１）ハロゲン化有機（共）重合体、
（ａ２）パラフィン、
（ａ３）１分子当たり少なくとも１種のＣ10−Ｃ60アルキル基を有する化合物、
（ａ４）シリコーン、
から選択される請求項１５又は１６に記載の水性配合物。
【請求項１８】
少なくとも１種の乳化剤（ｃ）がカチオン性乳化剤を含む請求項１５〜１７の何れか１項に記載の水性配合物。
【請求項１９】
請求項１５〜１８の何れか１項に記載の水性配合物を製造する方法であって、
（ａ）少なくとも１種の疎水化剤、
（ｂ）少なくとも１種の架橋された粒子状の有機共重合体、
（ｃ）少なくとも１種の乳化剤、及び
（ｄ）適宜、架橋剤、
と水を混合する工程を含むことを特徴とする製造方法。
【発明の詳細な説明】
【技術分野】
【０００１】
本発明は、アクリレート又はポリウレタンバインダーを使用せずに、
（ａ）少なくとも１種の疎水化剤、
（ｂ）少なくとも１種の架橋された粒子状の有機共重合体、
（ｃ）少なくとも１種の乳化剤、
で表面を処理する工程、
及び、次いで乾燥させる工程、
を含む表面処理方法に関する。
【背景技術】
【０００２】
また、本発明は処理された表面に関する。更に、本発明は、好適な水性配合物、及び本発明の好適な水性配合物を製造する方法に関する。
【０００３】
近年、防汚（soil-repellent）又は少なくとも汚れを付着しにくくする表面処理が非常に興味をもたれるようになってきている。様々な方法として、例えば、山の間隔が５〜２００μmの範囲であり、山の高さが５〜１００μmの範囲であるテクスチャリングを有する表面が提供されている。表面にはハス植物を模倣したテクスチャリングを備えられている（例えば、特許文献１及び２参照）。しかしながら、このような方法は常に有利なものとはえいえず、テキスタイルの表面処理に不適な場合もある。
【０００４】
特許文献３は、例えば、５０〜８０質量％のジャガイモデンプンや酸化物質（例えば、シリカゲル、石英粉又はカオリン）から選択される少なくとも１種の細かく分けられた物質（０．５〜１００μｍ（細かく分けられた物質の８０質量％）の粒径を有する）、２０〜５０質量のバインダー、フッ素化ポリマー及び適宜助剤を含むマトリックスでコーティングすることにより得られるコーティングを有するテキスタイルシート状構造物のコーティング法について開示している。
【０００５】
特許文献４は、少なくとも１種の有機ポリマーと少なくとも１種の有機又は無機の粒子状固体を含む少なくとも１種の水性液で処理をすることにより、テキスタイル材料の仕上げをする方法であって、有機又は無機の固体は、少なくとも５．５ｇ／ｌの割合で水性液に存在していることを特徴とする方法を開示している。シリカゲル、特にヒュームドシリカゲルが粒子状固体として好ましいとされている。
【先行技術文献】
【特許文献】
【０００６】
【特許文献１】ＷＯ９６／０４１２３
【特許文献２】ＵＳ３３５４０２２
【特許文献３】ＥＰ１２８３２９６
【特許文献４】ＷＯ０４／７４５６８
【特許文献５】ＥＰ１２８３２９６
【特許文献６】ＷＯ２００７／０３１４９１
【特許文献７】ＵＳ２５９２０６９
【特許文献８】ＵＳ２７３２３７０
【特許文献９】ＵＳ２６４２４１６
【特許文献１０】ＵＳ３２３９５５７
【特許文献１１】ＵＳ３４６２２９６
【特許文献１２】ＤＥ１９９１２０８１０
【特許文献１３】ＥＰ−Ａ０４８６８８１
【特許文献１４】ＥＰ−Ａ１００２００１
【特許文献１５】ＤＥ−Ａ１９９５４５００
【特許文献１６】ＤＡ−Ａ１００００６５６
【特許文献１７】ＵＳ２８５３４７３
【特許文献１８】ＥＰ０４８６８８１
【非特許文献】
【０００７】
【非特許文献１】M. Lewin et al., Chemical Processing of Fibers and Fabrics, Part B, volum2, Marcel Dekker, New York (1984)
【非特許文献２】H. Stache, Tensid-Taschenbuch, Carl-Hanser-Verlag, Munich, Vienna, 1981
【非特許文献３】McCutcheon's, Emulsifiers & Detergents, MC Publixhing Company, Glen Rock, 1989
【非特許文献４】Hans-Karl Rouette, "Handbuch der Textilveredlung", Deutscher Fachverlag 2003
【発明の概要】
【発明が解決しようとする課題】
【０００８】
しかしながら、特許文献５において推奨されているジャガイモデンプンは、水性液に一定の溶解性（温度により変化する）を有する。そのため、コーティング作業中にジャガイモデンプンの粒径を最適にコントロールすることができない。特に、例えばシリカゲル等の無機固体の場合、凝集する傾向が認められ、これは塗付時に不利であり、テクスチャパラメータの制御がより困難となる。
【０００９】
更に、上述の方法でコーティングしたテキスタイルは、時に洗浄性が不十分である場合が多いことが確認された。例えば、汗で濡れたテキスタイルを洗う場合、一回目の洗濯の後に防汚効果が低下し、数回洗濯を繰り返した後には実質的に防汚効果がなくなることが確認された。
【００１０】
特許文献６は、少なくとも１種の疎水性化剤、少なくとも１種の架橋された粒子状有機共重合体、エポキシ基、ＮＨ−ＣＨ2ＯＨ基又はアセトアセチル基を有する少なくとも１種のフィルム状に形成された更なる共重合体、及び、適宜１種以上の乳化剤で表面を処理し、次いで乾燥させる工程を含む表面処理方法を開示している。
【００１１】
本発明の目的は、特にテキスタイル表面の処理に関する上述した欠点を回避した表面処理方法を提供することにある。更に、本発明の目的は、上述した欠点を回避し、良好な防汚性を示す処理された表面を提供する。
【課題を解決するための手段】
【００１２】
本目的は、冒頭で定義した方法により達成されることが見出された。
【発明を実施するための形態】
【００１３】
本発明の方法は表面を対象とする。本発明において表面は所望の物質からなってよく、所望の物に属するものでよい。例えば、紙、板、革、合成皮革、アルカンタラ等の繊維性物質からなる表面が好ましく、より好ましい表面はテキスタイルの表面である。
【００１４】
本発明において、テキスタイルは、テキスタイル繊維、テキスタイル中間体及び最終生成物及びこれらから製造された完成品、またアパレル産業用のテキスタイルであり、更に、例えば、カーペット及び他の家用テキスタイル並びに工業目的用テキスタイル構造物である。これらには、例えば、ステープル等の無成形構造物、撚糸(twine)、フィラメント、紡績糸、鋼（line）、ストリング、レース、ブレード、コード（codage）等の線状構造物、及び、フェルト、織物（woven）、不織布及び詰め綿（wadding）等の三次元構造物が挙げられる。本発明において、テキスタイルは、自然物、例えば、綿、ウール若しくは亜麻、又は、合成物、例えば、ポリアミド、ポリエステル、変性ポリエステル、ポリエステル混合繊維、ポリアミド混合繊維、ポリアクリロニトリル、トリアセテート、アセテート、ポリカーボネート、ポリプロピレン、ポリ塩化ビニル、ポリエステルマイクロファイバー及びガラス繊維織物でよい。綿からなるテキスタイルが特に好ましい。
【００１５】
本発明において、テキスタイルシート状構造物は、一方の面を本発明の方法により処理し他方の面は処理していないものでもよく、両面を本発明の方法により処理したものでもよい。例えば、本発明の方法により外側面を処理することがふさわしく、内側面（体に接する面）はそうでない作業着等の衣服もあれば、その他方で、例えば、本発明の方法により両面（前後面）を処理することがふさわしいオーニング等の工業用テキスタイルもある。
【００１６】
本発明による処理は、
アクリレート又はポリウレタンバインダーを使用せずに、
（ａ）少なくとも１種の疎水化剤、
（ｂ）少なくとも１種の架橋された粒子状の有機共重合体、
（ｃ）少なくとも１種の乳化剤、
を用いる。
【００１７】
本発明の一実施態様では、疎水化剤は、
（ａ１）ハロゲン化有機（共）重合体、
（ａ２）パラフィン、
（ａ３）１分子当たり少なくとも１種のＣ10−Ｃ60−アルキル基を有する化合物、及び、
（ａ４）シリコーン、
から選択される。
【００１８】
有用なハロゲン化（共）重合体（ａ１）として、例えば、１種以上のモノ−又はポリ−ハロゲン化、好ましくは塩素化、より好ましくはフッ素化（コ）モノマーのフリーラジカル（共）重合により好ましく製造することができる塩素化、特にフッ素化（共）重合体が挙げられる。
【００１９】
極めて特に好ましいハロゲン化（コ）モノマーは、フルオロオレフィン、例えば、フッ化ビニリデン、トリフルオロクロロエチレン、テトラフルオロエチレン、ヘキサフルオロプロピレン、特許文献７及び８に記載されているフッ素化又は過フッ素化されたＣ3−Ｃ11−カルボン酸のビニルエステル、特許文献９〜１１に記載されているフッ素化又は過フッ素化アルコール（例えば、フッ素化又は過フッ素化Ｃ3−Ｃ14アルキルアルコール）の（メタ）アクリルエステル、例えば、ＨＯ−ＣＨ2−ＣＨ2−ＣＦ3、ＨＯ−ＣＨ2−ＣＨ2−Ｃ2Ｆ5、ＨＯ−ＣＨ2−ＣＨ2−ｎ−Ｃ3Ｆ7、ＨＯ−ＣＨ2−ＣＨ2−ｉｓｏ−Ｃ3Ｆ7、ＨＯ−ＣＨ2−ＣＨ2−ｎ−Ｃ4Ｆ9、ＨＯ−ＣＨ2−ＣＨ2−ｎ−Ｃ6Ｆ13、ＨＯ−ＣＨ2−ＣＨ2−ｎ−Ｃ8Ｆ17、ＨＯ−ＣＨ2−ＣＨ2−Ｏ−ｎ−Ｃ6Ｆ13、ＨＯ−ＣＨ2−ＣＨ2−Ｏ−ｎ−Ｃ8Ｆ17、ＨＯ−ＣＨ2−ＣＨ2−ｎ−Ｃ10Ｆ21、ＨＯ−ＣＨ2−ＣＨ2−ｎ−Ｃ12Ｆ25の（メタ）アクリルエステルである。
【００２０】
例えば、（メタ）アクリル酸及び／又は（メタ）アクリル酸のＣ1−Ｃ20アルキルエステル又はグリシジル（メタ）アクリレートと、式Ｉ
【００２１】
【化１】
2010528193.tif 000002
【００２２】
（但し、
Ｒ1は水素、ＣＨ3、Ｃ2Ｈ5であり、
Ｒ2はＣＨ3、Ｃ2Ｈ5であり、
ｘは４〜１２、好ましくは６〜８の整数であり、
ｙは１〜１１、好ましくは１〜６の整数である。）
で表されるエステルとの共重合体、あるいはグリシジル（メタ）アクリレートとフッ素化カルボン酸のビニルエステルとの共重合体もまたハロゲン化有機（共）重合体（ａ１）として有用である。
【００２３】
有用なハロゲン化有機（共）重合体（ａ１）として、更に、フッ素化、特に過フッ素化Ｃ3−Ｃ12−アルキルアルコール（例えば、ＨＯ−ＣＨ2−ＣＨ2−ＣＦ3、ＨＯ−ＣＨ2−ＣＨ2−Ｃ2Ｆ5、ＨＯ−ＣＨ2−ＣＨ2−ｎ−Ｃ3Ｆ7、ＨＯ−ＣＨ2−ＣＨ2−ｉｓｏ−Ｃ3Ｆ7、ＨＯ−ＣＨ2−ＣＨ2−ｎ−Ｃ4Ｆ9、ＨＯ−ＣＨ2−ＣＨ2−ｎ−Ｃ6Ｆ13、ＨＯ−ＣＨ2−ＣＨ2−ｎ−Ｃ8Ｆ17、ＨＯ−ＣＨ2−ＣＨ2−Ｏ−ｎ−Ｃ6Ｆ13、ＨＯ−ＣＨ2−ＣＨ2−Ｏ−ｎ−Ｃ8Ｆ17、ＨＯ−ＣＨ2−ＣＨ2−ｎ−Ｃ10Ｆ21、ＨＯ−ＣＨ2−ＣＨ2−ｎ−Ｃ12Ｆ25）の（メタ）アクリル酸エステルと、非ハロゲン化Ｃ1−Ｃ20アルコールの（メタ）アクリル酸エステル（例えば、メチル（メタ）アクリレート、エチル（メタ）アクリレート、ｎ−ブチル（メタ）アクリレート、ｎ−プロピル（メタ）アクリレート、２−エチルヘキシル（メタ）アクリレート、ｎ−オクチル（メタ）アクリレート、ｎ−デシル（メタ）アクリレート、ｎ−ドデシル（メタ）アクリレート、ｎ−エイコシル（メタ）アクリレート）との共重合体が挙げられる。
【００２４】
ハロゲン化有機（共）重合体（ａ１）として有用なフッ素化重合体及び共重合体の要約は、例えば、非特許文献１の１７２ページ以下１７８〜１８２ページに記載されている。
【００２５】
ハロゲン化（共）重合体（ａ１）として有用な更なるフッ素化（共）重合体は特許文献１２に記載されている。
【００２６】
本発明の方法は、１種のハロゲン化（共）重合体（ａ１）又は複数の異なるハロゲン化（共）重合体（ａ１）を用いて行ってよい。
【００２７】
ハロゲン化（共）重合体（ａ１）は、本発明の方法を行うために未架橋の状態で行うことが好ましいが、乾燥の間は架橋されていてもよい。
【００２８】
ハロゲン化有機（共）重合体（ａ１）は、分散した状態が好ましく、数平均粒子径が５０〜１００ｎｍであることがより好ましく、６０〜７０ｎｍが更に好ましい。
【００２９】
他の好適な疎水化剤（ａ）はパラフィン（ａ２）である。パラフィン（ａ２）は、例えば、室温で液体又は固体の自然物、又は好ましくは合成物であることが好ましい。好ましいパラフィン（ａ２）は、合成パラフィン、例えば、フィッシャートロプシュワックス、チーグラー・ナッタ触媒やメタロセン触媒を用いて製造される高密度ポリエチレンワックス、また、パラフィンの酸価がＤＩＮ５３４０２に従って測定して１〜１５０ｍｇＫＯＨ／ｇの部分的に酸化された高密度ポリエチレンワックスであり、これは、エチレンの単独重合体ワックスだけでなく、ポリエチレンと、合計で最大２０質量％のコモノマー（例えば、プロピレン、１−ブテン、１−ペンテン、１−ヘキセン、１−オクテン、１−デセン又は１−ドデセン）との共重合体を含む高密度ポリエチレンワックス、特に、所謂パラフィンワックス及びイソパラフィンワックス、例えば、粗パラフィン（粗パラフィンワックス）、スラックワックスラフィネート、脱油粗パラフィン（脱油粗パラフィンワックス）、半又は完全に精製したパラフィン（半又は完全に精製したパラフィンワックス）及び漂白パラフィン（漂白パラフィンワックス）を含む。ここで、パラフィンワックスとは、特に室温で固体であり、４０〜８０℃、特に５０〜７５℃で溶融するパラフィンをいう。すなわち、分枝又は非分枝の、環状又は好ましくは非環状の、単独飽和炭化水素又は複数の飽和炭化水素の混合物をいう。本発明においてパラフィンワックスは、１８〜４５個炭素原子を有する飽和炭化水素からなることが好ましい。本発明においてイソパラフィンは、一分子当たり２０〜６０個の炭素原子を有する飽和炭化水素からなることが好ましい。
【００３０】
有用な疎水化剤（ａ）として、更に、１分子当たり少なくとも１種のＣ10−Ｃ60−アルキル基、好ましくはＣ12−Ｃ40−アルキル基を有する直鎖又は複素環、好ましくはヘテロ芳香族化合物（ａ３）（以後、化合物（ａ３）とも称する。）が挙げられる。Ｃ10−Ｃ60−アルキル基は異なっていてもよいが同一であることが好ましく、分枝していてもよいが分枝していないことが好ましい。このような化合物（ａ３）は、少なくとも１種の脂肪アミン又は少なくとも１種の脂肪アルコールを、１２０〜２００℃の温度に加熱して分離することができることが好ましい。すなわち、Ｃ10−Ｃ60−アルキル基を有するアミン又はアルコールに分離することができることが好ましい。
【００３１】
極めて特に好ましくは、一般式ＩＩ
【００３２】
【化２】
2010528193.tif 000003
【００３３】
（但し、
Ｒ3は、分枝又は好ましくは非分枝のＣ10−Ｃ60−アルキル、例えば、ｎ−Ｃ10Ｈ21、ｎ−Ｃ12Ｈ25、ｎ−Ｃ14Ｈ29、ｎ−Ｃ16Ｈ33、ｎ−Ｃ18Ｈ37、ｎ−Ｃ20Ｈ41、ｎ−Ｃ30Ｈ61、ｎ−Ｃ40Ｈ81、ｎ−Ｃ50Ｈ101、ｎ−Ｃ60Ｈ121、及び
Ｒ9−ＯＣＨ2（但し、Ｒ9は、分枝又は好ましくは非分枝のＣ10−Ｃ60−アルキル、例えば、ｎ−Ｃ10Ｈ21、ｎ−Ｃ12Ｈ25、ｎ−Ｃ14Ｈ29、ｎ−Ｃ16Ｈ33、ｎ−Ｃ18Ｈ37、ｎ−Ｃ20Ｈ41、ｎ−Ｃ30Ｈ61、ｎ−Ｃ40Ｈ81、ｎ−Ｃ50Ｈ101、ｎ−Ｃ60Ｈ121から選択される。）から選択される。炭素数及び対応する水素数は、平均が考慮される。
【００３４】
Ｒ4〜Ｒ6は、異なるか、好ましくは同一であり、水素、Ｒ3、ＣＨ2−ＯＨ、ＣＨ2−Ｏ−Ｃ1−Ｃ10−アルキル、特に、ＣＨ2−ＯＣＨ3、ＣＨ2−ＯＣ2Ｈ5、ＣＨ2−Ｏ−ｎ−Ｃ4Ｈ9、ＣＨ2−ＯＣＨ2ＣＨ2ＯＨ、ＣＨ2−ＯＣＨ2ＣＨ2Ｏ−Ｃ1−Ｃ10−アルキル、特に、ＣＨ2−ＯＣＨ2ＣＨ2ＯＣＨ3、ＣＨ2−ＯＣＨ2ＣＨ2ＯＣ2Ｈ5、ＣＨ2−ＯＣＨ2ＣＨ2Ｏ−ｎ−Ｃ4Ｈ9、ＣＨ2−（ＯＣＨ2ＣＨ2）2Ｏ−Ｈ、ＣＨ2−（ＯＣＨ2ＣＨ2）2Ｏ−Ｃ1−Ｃ10−アルキル、特に、ＣＨ2−（ＯＣＨ2ＣＨ2）2ＯＣＨ3、ＣＨ2−（ＯＣＨ2ＣＨ2）2ＯＣ2Ｈ5、及びＣＨ2−（ＯＣＨ2ＣＨ2）2Ｏ−ｎ−Ｃ4Ｈ9から選択される。）
で表される化合物である。
【００３５】
化合物（ａ３）の更に特に好ましい例は、一般式ＩＩＩ
【００３６】
【化３】
2010528193.tif 000004
【００３７】
（但し、変数はそれぞれ上述した定義通りである。）
で表される化合物である。
【００３８】
疎水化剤の更なる例は、シリコーン（ａ４）である。シリコーン（ａ４）の例は、一般式ＩＶで表される化合物である。
【００３９】
【化４】
2010528193.tif 000005
【００４０】
（但し、
Ｒ10はＳｉ（ＣＨ3）3及び水素から選択され、
Ｘ1はＣ1−Ｃ4アルキル、特にメチル、及び
水素、
エポキシ基、特に、
【００４１】
【化５】
2010528193.tif 000006
、ＮＨ2、アミノアルキレン、好ましくはω−アミノアルキレン、特に（ＣＨ２）w−ＮＨ2（但し、ｗは１〜２０であり、好ましくは２〜１０であり、１個以上の好ましくは非隣接のＣＨ2基は、酸素又はＮＨで置き換わってよい。）である。Ｘの例は、ＣＨ2−ＮＨ2、ＣＨ2ＣＨ2−ＮＨ2、（ＣＨ2）3−ＮＨ2、（ＣＨ2）4−ＮＨ2、（ＣＨ2）6−ＮＨ2、（ＣＨ2）3−ＮＨ−（ＣＨ2）2−ＮＨ2、（ＣＨ2）2−ＮＨ−（ＣＨ2）3−ＮＨ2である。）
[Ｓｉ（ＣＨ3）2−Ｏ]と[ＳｉＸ（ＣＨ3）−Ｏ]単位は、例えば、ブロックやランダムに配列してよい。
【００４２】
ｘとｙはそれぞれ整数である。ｘとｙの合計は３０〜２０００、好ましくは５０〜１５００であってよい。
【００４３】
ｘはｙより大きいことが好ましい。特にＸがＣＨ3でない場合、ｘは１〜１０であることがより好ましく、ｍはこれに従い選択される。
【００４４】
本発明の一実施の形態では、特に、ＸがＣＨ3、Ｒ10がＳｉ（ＣＨ3）3である場合、シリコーン（ａ４）の動粘度は、２３℃で測定して１００〜５００００ｍＰａ・ｓである。
【００４５】
本発明の一実施形態では、少なくとも１種のパラフィン（ａ２）と少なくとも１種の化合物（ａ３）の混合物を含む疎水化剤（ａ）を使用する。
【００４６】
有用な架橋された粒子状の有機共重合体（ｂ）は、少なくとも１種のモノエチレン性不飽和コモノマーと少なくとも１種のジエチレン性不飽和コモノマー（架橋剤）のフリーラジカル共重合により得られるハロゲン含有、好ましくはハロゲン非含有の粒子状共重合体である。
【００４７】
架橋された粒子状の有機共重合体（ｂ）の製造に有用なモノエチレン性不飽和コモノマーの例は、モノビニル芳香族化合物、例えば、α−メチルスチレン、特にスチレン、及び、エチレン性不飽和カルボン酸（例えば、アクリル酸又はメタクリル酸）のＣ1−Ｃ10アルキルエステル、より詳しくは、メチルアクリレート、エチルアクリレート、ｎ−ブチルアクリレート、ｔ−ブチルアクリレート、エチルヘキシルアクリレート、ｎ−ブチルメタクリレート、ｔ−ブチルメタクリレート及びメチルメタクリレートである。また、アクリルニトリルも使用してよい。
【００４８】
有用な架橋剤として、例えば、ジ及びトリビニル芳香族化合物（例えば、ｏ−ジビニルベンゼン、ｍ−ジビニルベンゼン及びｐ−ジビニルベンゼン）、エチレン性不飽和アルコールでエステル化したエチレン性不飽和カルボン酸（例えば、アリル（メタ）アクリレート）、及び、２又は３価アルコールの（メタ）アクリレート（例えば、エチレングリコールジ（メタ）アクリレート、１，３−プロパンジオールジ（メタ）アクリレート、ジエチレングリコールジ（メタ）アクリレート、１，４−ブタンジオールジ（メタ）アクリレート、１，６−ヘキサンジオールジ（メタ）アクリレート、１，１，１−トリメチロールプロパンジ（メタ）アクリレート、１，１，１−トリメチロールプロパントリ（メタ）アクリレート）が挙げられる。
【００４９】
架橋された粒子状の有機共重合体（ｂ）は、例えば２０ｍｏｌ％以下、好ましくは１〜１０ｍｏｌ％、より好ましくは少なくとも３ｍｏｌ％の架橋剤と、少なくとも８０ｍｏｌ％、好ましくは少なくとも９０ｍｏｌ％、より好ましくは９７ｍｏｌ％以下の１種以上の上記モノエチレン性不飽和コモノマーを使用して製造してよい。
【００５０】
架橋された粒子状の有機共重合体（ｂ）は、実際に合成した後に、粒子の形成に好適な方法、例えば粉砕によって、共重合体を粉末状とすることにより得られる。合成は、モノエチレン性不飽和コモノマー又はモノ不飽和コモノマーと架橋剤の共重合体を粒子状に形成することができるように行っても良い。これは、例えば、乳化重合あるいはミニエマルション重合又は懸濁重合による合成を行うことにより行う。
【００５１】
本発明において粒子状とは、架橋された共重合体（ｂ）が、水又は水性溶媒に溶解しない粒子として存在しているという意味として理解される。この粒子は不規則な形でもよいし、好ましくは規則的な形、例えば楕円又は球状の形でもよい。このことは、少なくとも７５質量％、好ましくは少なくとも９０質量％の粒子が球状の形で存在しており、別の粒子が細粒状（granular form）の形で存在してよいという意味として理解される。
【００５２】
本発明の一実施形態では、架橋された粒子状の有機共重合体（ｂ）は、凝集体（aggregates）としても集塊体（agglomerates）としても存在しない。
【００５３】
本発明の一実施形態では、架橋された粒子状の有機共重合体（ｂ）は、重量平均径が１０〜４５０ｎｍ、好ましくは２０〜２５０ｎｍ、より好ましくは５０〜１００ｎｍである。粒子径は、例えば高分解電子顕微鏡法等の一般的な方法を用いて測定してよい。
【００５４】
本発明の一実施の形態では、架橋された粒子状の有機共重合体（ｂ）は均一な粒度分布を有する。すなわち、少なくとも８０質量％の粒子の径は±２０％の平均径である。
【００５５】
本発明の別の実施の形態では、架橋された粒子状の有機共重合体（ｂ）は、二峰性又は多峰性の粒径分布を有する。
【００５６】
本発明の一実施の形態では、架橋された粒子状の有機共重合体（ｂ）は、３０〜２００℃、好ましくは１２０〜１８０℃、より好ましくは１５０〜１７０℃で保存される架橋された粒子状の有機共重合体（ｂ）が、１秒〜３０分の間、好ましくは３分以下の間、その寸法を測定可能な広がり（extent）に変化しない一定の熱的寸法安定性を有する。
【００５７】
架橋された粒子状の有機共重合体（ｂ）は、ユニタリー的に構成された粒子である。すなわち、表面における化学組成は、本質的にそれぞれの粒子の内部におけるものと全く同じである。従って、問題となる粒子はコアシェル粒子ではない。
【００５８】
本処理は、更に少なくとも１種の乳化剤（ｃ）を用いて行う。乳化剤（ｃ）はアニオン性でも非イオン性でもよいが、カチオン性が好ましい。
【００５９】
好適なアニオン性乳化剤（ｃ）は、例えば、アルキルサルフェートのアルカリ金属塩及びアンモニウム塩（アルキル基：Ｃ8〜Ｃ12）、エトキシル化アルカノールの硫酸モノエステルのアルカリ金属塩及びアンモニウム塩（エトキシル化度：４〜３０、アルキル基：Ｃ12〜Ｃ18）及びエトキシル化アルキルフェノールの硫酸モノエステルのアルカリ金属塩及びアンモニウム塩（エトキシル化度：３〜５０、アルキル基：Ｃ4〜Ｃ12）、アルキルスルホン酸のアルカリ金属塩及びアンモニウム塩（アルキル基：Ｃ12〜Ｃ18）及びアルキルアリールスルホン酸のアルカリ金属塩及びアンモニウム塩（アルキル基：Ｃ9〜Ｃ18）である。
【００６０】
好適な非イオン性乳化剤（ｃ）は、例えば、エトキシル化モノ、ジ及びトリアルキルフェノール（エトキシル化度：３〜５０、アルキル基：Ｃ4〜Ｃ12）、更にエトキシル化脂肪アルコール（エトキシル化度３〜８０、アルキル基Ｃ8〜Ｃ36）である。例えば、ＢＡＳF  ＡｋｔｉｅｎｇｅｓｅｌｌｓｃｈａｆｔのＬｕｔｅｎｓｏｌ（登録商標）である。
【００６１】
有用なカチオン性乳化剤（ｃ）として、カチオン性界面活性剤が挙げられる。
【００６２】
好適なカチオン性界面活性剤は、通常はＣ6−Ｃ18−アルキル、Ｃ6−Ｃ18アラルキル又は複素環を含有する第一級、第二級、第三級又は第四級アンモニウム塩、アルカノールアンモニウム塩、ピリジニウム塩、イミダゾリニウム塩、オキサゾリニウム塩、モルホリニウム塩、チアゾリニウム塩及びアミン酸化物の塩、キノリニウム塩、イソキノリニウム塩、トロピリウム塩、スルホニウム塩及びホスホニウム塩である。列挙してよい例は、ドデシルアンモニウムアセテート又は対応する塩酸塩、様々な２−（Ｎ，Ｎ，Ｎ−トリメチルアンモニウム）エチルパラフィン酸エステルの塩化物又は酢酸塩、Ｎ−塩化セチルピリジウム、Ｎ−ラウリルピリジニウム、Ｎ−セチル−Ｎ，Ｎ，Ｎ−トリメチルアンモニウム臭化物、Ｎ−ドデシル−Ｎ，Ｎ，Ｎ−トリメチルアンモニウム臭化物、Ｎ，Ｎ−ジステアリル−Ｎ，Ｎ−ジメチルアンモニウム塩化物、及びジェミニ界面活性剤Ｎ，Ｎ−（ラウリルジメチル）エチレンジアミンジブロミドである。更なる多くの例は、非特許文献２及び３に記載されている。
【００６３】
極めて特に好適なものは、一般式Ｖで表される化合物である。
【００６４】
【化６】
2010528193.tif 000007
【００６５】
（但し、
Ｒ11は、Ｃ6−Ｃ40−アルキル、例えば、ｎ−ヘキシル、ｉｓｏ−ヘキシル、ｎ−ヘプチル、ｉｓｏ−ヘプチル、ｎ−オクチル、ｉｓｏ−オクチル、ｎ−ノニル、ｎ−デシル、ｉｓｏ−デシル、ｎ−ウンデシル、ｎ−ドデシル、ｉｓｏ−ドデシル、ｎ−トリデシル、ｎ−テトラデシル、ｉｓｏ−テトラデシル、ｎ−ペンタデシル、ｎ−ヘキサデシル、ｎ−オクタデシル、ｎ−エイコシル、ｎ−Ｃ30Ｈ61、ｎ−Ｃ40Ｈ81、
１〜５個のＣ−Ｃ二重結合を有し、そのＣ−Ｃ二重結合が例えば離れているか共役しているＣ3−Ｃ40−アルケニルから選択される。具体例は、アリル−（ＣＨ2）2−ＣＨ＝ＣＨ2、ａｌｌ−ｃｉｓ−（ＣＨ2）8−（ＣＨ＝ＣＨ−ＣＨ2）3ＣＨ3，ａｌｌ−ｃｉｓ−（ＣＨ2）8−（ＣＨ＝ＣＨ−ＣＨ2）2（ＣＨ2）4ＣＨ3、ｃｉｓ−（ＣＨ2）8−ＣＨ＝ＣＨ−（ＣＨ2）7ＣＨ3である。
Ｒ12は、水素及びメチルから選択され、同一でも異なっていてもよい。水素が好ましい。
ｍ及びｎは、０〜２０、好ましくは２〜１２の整数から選択され、同一でも異なっていてもよい。）
【００６６】
本発明の方法は、アクリレート又はポリウレタンバインダーを使用せずに行う。即ち、本発明の方法を行うためにアクリレートバインダーもポリウレンタンバインダーも使用しない。
【００６７】
ここでいうアクリレートバインダーは、（メタ）アクリル酸と、α−メチルスチレン、パラ−メチルスチレン、２，４−ジメチルスチレン及びスチレン等のモノビニル芳香族化合物、モノエチレン性不飽和カルボン酸、モノエチレン性不飽和カルボキサミドのハロゲン非含有Ｃ1−Ｃ10アルキルエステル、及び、エポキシ基、ＮＨ−ＣＨ2ＯＨ基又はアセトアセチル基を有するコモノマー、更に一般式ＶＩで表される化合物から選択される１種以上のコノモマーとのアクリル酸共重合体である。
【００６８】
【化７】
2010528193.tif 000008
【００６９】
（但し、
Ｘ2及びＸ3は、酸素、ＮＨ及びＮ−Ｒ15から選択され、同一でも異なっていてもよく、
Ａは、スペーサー、例えば、分枝又は非分枝のＣ2−Ｃ20−アルキレン又はフェニレンである。Ｃ2−Ｃ20−アルキレンの例は、−（ＣＨ2）2−、−ＣＨ2−ＣＨ（ＣＨ3）−、−（ＣＨ2）3−、−ＣＨ2−ＣＨ（Ｃ2Ｈ5）−、−（ＣＨ2）4−、−（ＣＨ2）5−、−（ＣＨ2）6−、−（ＣＨ2）7−、−（ＣＨ2）8−、−（ＣＨ2）9−、−（ＣＨ2）10−；好ましくはＣ2−Ｃ4−アルキレン；特に−（ＣＨ2）2−、−ＣＨ2−ＣＨ（ＣＨ3）−、−（ＣＨ2）3−、−（ＣＨ2）4−及び−ＣＨ2−ＣＨ（Ｃ2Ｈ5）−である。
【００７０】
Ｒ13、Ｒ14及びＲ15は、同一でも異なっていてもよく、Ｃ1−Ｃ10−アルキル、例えば、メチル、エチル、ｎ−プロピル、ｉｓｏ−プロピル、ｎ−ブチル、ｉｓｏ−ブチル、ｓｅｃ−ブチル、ｔｅｒｔ−ブチル、ｎ−ペンチル、ｉｓｏ−ペンチル、ｓｅｃ−ペンチル、ネオペンチル、１，２−ジメチルプロピル、ｉｓｏ−アミル、ｎ−ヘキシル、ｉｓｏ−ヘキシル、ｓｅｃ−ヘキシル、ｎ−ヘプチル、ｎ−オクチル、２−エチルヘキシル、ｎ−ノニル、ｎ−デシルから選択される。より好ましくは非分枝のＣ1−Ｃ4−アルキル、例えばメチル、エチル、ｎ−プロピル及びｎ−ブチルである。）
ＮＨ−ＣＨ2ＯＨ基を有するコモノマーの例は、Ｎ−メチロールアクリルアミド及びＮ−メチロールメタクリルアミドである。
【００７１】
ポリウレタンバインダーは、フィルム状ポリウレタン、好ましくはアニオン性フィルム状ポリウレタン、例えば、少なくとも１個のスルホン酸又は少なくとも１個のカルボン酸を有する少なくとも１種の化合物、例えばジメチロールプロピオン酸が組み込まれたアニオン性フィルム状ポリウレタンである。
【００７２】
本発明の一実施の形態では、少なくとも１種の架橋剤（ｄ）（硬化剤（ｄ）とも称する）で追加的に処理をする。
【００７３】
架橋剤（ｄ）の例は、
（ｄ１）尿素、アルデヒド（例えば、特にホルムアルデヒド）、適宜１種以上のジアルデヒド（例えば、グリオキサール）、適宜１種以上のアルコールの縮合物、
（ｄ２）イソシアヌレート（親水化状態でもよい）
である。
【００７４】
例えば、式ＶＩで表される化合物、及び、直鎖Ｃ1−Ｃ4アルカノールでエーテル化されたＶＩＩ、特に、二重に、三重に又は四重にメタノール又はエタノールでエーテル化された式ＶＩＩで表される化合物が好ましい。
【００７５】
【化８】
2010528193.tif 000009
【００７６】
イソシアヌレート（ｄ２）の例は、脂肪族ジイソシアネートのイソシアヌレート、特に親水化したイソシアヌレート、更に親水化したジイソシヌレート／イソシアヌレート混合物、例えば、Ｃ1−Ｃ4−アルキルポリエチレングリコールとヘキサメチレンジイソシアネート（ＨＤＩ）のイソシアヌレートとの反応物である。この種の架橋剤の好適な例は、例えば特許文献１３により知られている。
【００７７】
架橋剤（ｄ）として有用な化合物の更なる種類は：
（ｄ３）適宜、アルコキシル化、アルコキシアルキル化又はヘミアミナール化された状態であってよいメラミン誘導体
（ｄ４）１分子当たり２〜５個のグリシジル基を有するポリグリシジルエーテル
（ｄ５）カルボジイミド
（ｄ６）適宜、アミナール又はヘミアミナールに変換してよい尿素又は尿素誘導体
である。
【００７８】
メラミン誘導体（ｄ３）の例は、任意にアルコキシル化又はアルコキシアルキル化した化合物又はヘミアミナール化メラミンである。
【００７９】
１分子当たり２〜５個のグリシジル基、好ましくは１分子当たり２〜４個のグリシジル基を有するポリグリシジルエーテル（ｄ４）の例は、ペンタエリスリトールトリグリシジルエーテル及びグリセロール１，３−ジグリシジルエーテル及びこれらの混合物である。
【００８０】
カルボジイミド（ｄ５）の例は、ジシクロヘキシルカルボジイミド及び特許文献１４〜１６に記載の組成物である。
【００８１】
カルボジイミド（ｄ５）は高分子カルボジイミドであることが好ましい。本発明において高分子カルボジイミドは、１分子当たり２〜５０個、好ましくは２０個以下の−Ｎ＝Ｃ＝Ｎ−基から生成される化合物である。
【００８２】
高分子カルボジイミドは公知であり、公知の方法、例えば、触媒の存在下にジイソシアネートの縮合又は重縮合により得られる。触媒の例は、トリアルキルホスフィンオキシド、非環状又は環状のホスホレンオキシド、トリアリールホスフィンオキシド、ナトリウムエトキシド等のアルカリ金属アルコキシド、炭酸ナトリウム若しくは炭酸カリウム等のアルカリ金属炭酸塩又はトリエチルアミン等の第三級アミンである。特に好適な触媒は、ホスホランオキシド及びホスホレンオキシド、例えば、１−フェニル−２−メチル２−ホスホレンオキシド、１−フェニル−２−メチル３−ホスホレンオキシド、１−メチル２−ホスホレンオキシド及び１−メチル３−ホスホレンオキシドである（特許文献１７参照）。縮合又は重縮合の過程において二酸化炭素が脱離して高分子カルボジイミドを生成する。
【００８３】
好ましい高分子カルボジイミドの例は、少なくとも１種の芳香族ジイソシアネート、例えば、２，４−トリレンジイソシアネート、４，４'−ジフェニルメタンジイソシアネート若しくは１，７−ナフチレンジイソシアネート、又は少なくとも１種の脂肪族又は脂環式カルボジイミド、例えば、イソホロンジイソシアネート、トリメチレンジイソシアネート、テトラメチレンジイソシアネート、ヘキサメチレンジイソシアネート、ドデカメチレンジイソシアネート、シクロヘキサン１，４−ジイソシアネート、２，４−ヘキサヒドロトリレンジイソシアネート、２，６−ヘキサヒドロトリレンジイソアネート及び４，４'−ジシクロヘキシルメタンジイソシアネートを縮合又は重縮合することにより得られる。
【００８４】
好ましい高分子カルボジイミドは、少なくとも１種の芳香族ジイソシアネート、例えば、２，４−トリレンジイソシアネート、４，４'−ジフェニルメタンジイソシアネート又は１，７−ナフチレンジイソシアネートと、少なくとも１種の脂肪族又は脂環式カルボジイミド、例えば、イソホロンジイソシアネート、トリメチレンジイソシアネート、テトラメチレンジイソシアネート、ヘキサメチレンジイソシアネート、ドデカメチレンジイソシアネート、シクロヘキサン１，４−ジイソシアネート、２，４−ヘキサヒドロトリレンジイソシアネート、２，６−ヘキサヒドロトリレンジイソアネート及び４，４'−ジシクロヘキシルメタンジイソシアネートとの縮合又は重縮合により得られる共重合カルボジイミドである。
【００８５】
カルボジイミド（ｄ５）として極めて特に好ましいのは、ｍ−ＴＭＸＤＩ若しくはｐ−ＴＭＸＤＩ
【００８６】
【化９】
2010528193.tif 000010
又は１分子あたり２〜２０個、好ましくは１５個以下、より好ましくは１０個以下の−Ｎ＝Ｃ＝Ｎ−基を有するｍ−ＴＭＸＤＩとｐ−ＴＭＸＤＩの混合物の重縮合により得られる高分子カルボジイミドである。
【００８７】
適宜、アミナール又はヘミアミナールに変換してよい尿素又は尿素誘導体の例は、
未変性の又は多重に、特に、一重に、二重に、三重に又は四重にアルキロール化、特にメチロール化された、及び、アルコキシアルキロール化、特にメトキシメチロール化された尿素化合物及びこの化合物の二、三又は四量体又はオリゴマーの又はポリマーの、直鎖の、分枝の又は環状の予備縮合体である。更に、アルコキシル化された尿素は、二、三、四量体又はオリゴマーの又はポリマーの、直鎖の又は分枝の又は環状の付加／縮合生成物及び多数の官能性アルキルアルデヒド、特にグリオキサール及びそのアルコキシ化、特にメトキシ化した化合物である。
【００８８】
本発明の方法は、処理すべき表面を、
アクリレート又はポリウレンタンバインダーを使用せずに、
（ａ）少なくとも１種の疎水化剤、
（ｂ）少なくとも１種の架橋された粒子状の有機共重合体、
（ｃ）少なくとも１種の乳化剤、及び
（ｄ）適宜、少なくとも１種の架橋剤、
を用いて１以上の工程で処理をすることにより行ってよい。
【００８９】
本発明の方法は、例えば、処理すべき表面を、
アクリレートバインダーもポリウレタンバインダーも使用せずに、
（ａ）少なくとも１種の疎水化剤、
（ｂ）少なくとも１種の架橋された粒子状の有機共重合体、
（ｃ）少なくとも１種の乳化剤、及び
（ｄ）適宜、少なくとも１種の架橋剤、
を含む少なくとも１種の好ましい水性配合物で処理をすることにより行ってよい。
【００９０】
同一の又は異なる好ましい水性配合物を使用して複数の処理工程を行うことも可能である。
【００９１】
水性配合物は、所望の水性懸濁液、好ましくは水性液（liquor）でよい。
【００９２】
水性配合物、特に水性液（liquor）は、１０〜７０質量％、好ましくは３０〜５０質量％の固体含有量を有してよい。
【００９３】
本発明の一実施の形態では、少なくとも１種の疎水化剤（ａ）及び少なくとも１種の乳化剤（ｃ）、更に１種の粒子状の有機共重合体（ｂ）を含む好ましい水性配合物で処理すべき表面に初めに処理し、次いで少なくとも１種の架橋剤（ｄ）を含み、架橋された粒子状の有機共重合体（ｂ）を含まない新しい液（liquor）で処理することにより、処理すべき表面を処理することにより、本発明の方法を行う。
【００９４】
本発明の一実施の形態では、少なくとも１種の疎水剤（ａ）と少なくとも１種の乳化剤（ｃ）、更に少なくとも１種の架橋された粒子状の有機共重合体（ｂ）を含む好ましい水性配合物で初めに処理し、次いで別の疎水化剤（ａ）と適宜少なくとも１種の架橋剤（ｄ）を含み、架橋された粒子状の有機共重合体（ｂ）を含まない新しい好ましい水性配合物で処理することにより、処理すべき表面を処理することにより、本発明の方法を行う。
【００９５】
本発明の別の実施の形態では、少なくとも１種の架橋された粒子状共重合体（ｂ）を含む好ましい水性配合物で初めに処理し、次いで疎水化剤（ａ）、少なくとも１種の乳化剤（ｃ）及び適宜少なくとも１種の架橋剤（ｄ）を含む新しい好ましい水性配合物を処理することにより、処理すべき表面を処理することにより、本発明の方法を行う。
【００９６】
本発明の別の実施の形態では、少なくとも１種の疎水化剤（ａ）、少なくとも１種の架橋された粒子状有機共重合体（ｂ）及び１種の乳化剤（ｃ）を含む好ましい水性液（liquor）で処理をし、次いで疎水化剤（ａ）も乳化剤（ｃ）も含まず、架橋された粒子状の有機共重合体（ｂ）を含む新しい液（liquor）で処理することにより、処理すべき表面を処理することにより、本発明の方法を行う。
【００９７】
本発明の処理を行う温度は重要ではない。温度は１０〜６０℃、好ましくは１５〜３０℃でよい。
【００９８】
好ましい水性配合物と特に好ましい水性液（liquor）のｐＨは２〜９、好ましくは４以下でよい。
【００９９】
水性液（liquor）で処理すべき表面を処理することにより本発明の方法を行うために、本発明の方法により、ウェットピックアップが２５〜９５質量％、好ましくは６０〜９０質量％となるように、ウェットピックアップを選択してよい。
【０１００】
本発明の一実施の形態において、本発明の方法は、テキスタイルの仕上げに使用される慣用の機械、例えば、パッドマングル内で行う。好ましくは垂直テキスタイル供給パッドマングルであり、この本質的な要素は、互いに接触して押圧する２つのローラーであり、このローラーの間にテキスタイルが通過する。好ましい水性配合物をローラーの上まで満たし、テキスタイルを湿らす。押圧により、テキスタイルから水分が絞り出され、一定の付加物（add-on）が確保される。他の好ましいパッドマングルにおいて、テキスタイルを浸漬浴（dip bath）に通過させ、次いで上方の互いに接触して押圧する２つのローラーを通過させる。後者の場合、バッドマングルは、上方垂直テキスタイル供給とも言われる。更に好ましくは、テキスタイルが水性液で浸され、水平な一対のローラーが取り付けられ、テキスタイルがその間を通過するパッドマングルである。押圧によりテキスタイルから水分が絞り出され、一定の付加物（add-on）が確保される。パッドマングルは、例えば、非特許文献４の６１８〜６２０ページに記載されている。
【０１０１】
本発明における接触は、例えば、シングル又はマルチスプレー法、ドリズリング法、オーバーポアリング法又はプリンティング法により達成される。
【０１０２】
本発明において、水性配合物は、１種以上の有機溶剤、例えばアルコール類であり、この例は、メタノール、エタノール、イソプロパノール、エチレングリコール、ジエチレングリコール、トリエチレングリコール、アセトン、メチルエチルケトン、メチルイソブチルケトン、エチレングリコールモノ−ｎ−ブチルエーテル、エチレングリコールモノイソブチルエーテル、酢酸、ｎ−ブタノール、イソブタノール、ｎ−ヘキサノール及び異性体、ｎ−オクタノール及び異性体、ｎ−ドデカノール及び異性体である。有機溶剤は、１〜４０質量％、好ましくは２〜２５質量％の本発明に使用する水性配合物の連続相を含んでよい。水性配合物とは、連続相が主に又は、極端には水のみからなるものを言うものとして理解される。
【０１０３】
本発明の処理の後、処理した表面を乾燥する。乾燥は、例えば２０〜１２０℃の温度で行ってよい。
【０１０４】
乾燥は、例えば大気圧下で行ってよい。また、減圧下、例えば１〜８５０ミリバールの圧力で行ってもよい。
【０１０５】
乾燥は、加熱した又は加熱してないガス流、特に加熱した又は加熱していない不活性ガス流、例えば窒素流を利用してよい。加熱したガス流を利用するために、好適な温度は、例えば、３０〜２００℃、好ましくは１２０〜１８０℃、より好ましくは１５０〜１７０℃である。
【０１０６】
本発明の処理及び乾燥処理の次に、熱処理（本発明において焼戻し（tempering）とも称する。）を連続処理又はバッチ処理で行ってよい。焼戻し処理の時間は広い範囲から選択することができる。焼戻し処理は通常、約１秒〜３０分、特に最大で３分間行うことができる。焼戻し処理は、最高で１８０℃まで、好ましくは１５０〜１７０℃に加熱することにより行う。当然ながら、焼戻し処理の温度を、本発明により処理される表面の物質の感度に合わせることも必要である。
【０１０７】
熱風乾燥（hot air drying）が、焼戻しの特に好適な方法の例である。
【０１０８】
本発明の特別な実施の形態では、
（ａ）０．１〜２０質量％、好ましくは１〜１５質量％の疎水化剤、
（ｂ）１〜２５質量％、好ましくは５〜１５質量％の架橋された粒子状の有機共重合体、
（ｃ）０．０１〜１０質量％、好ましくは０．２５〜５質量％の乳化剤、
（ｄ）０〜２０質量％、好ましくは１〜１５質量％の架橋剤、
（ｅ）合計で０〜５０質量％、好ましくは１〜２５質量％の助剤、
（全ての％は好ましい水性配合物全量に対するものである。）
を含む好ましい水性配合物で表面を処理する。
【０１０９】
本発明の一実施の形態では、更に１種以上の助剤（ｅ）を、好ましい水性配合物の全量に対して最大で５０質量％含む水性処方物を用いることにより本発明の方法を行う。特に、１種以上のテキスタイル表面を処理すべき場合、１種以上の助剤（ｅ）を、本発明において用いる好ましい水性配合物に配合することが有利である。この場合、助剤（ｅ）は、殺生物剤、増粘剤、発泡防止剤、湿潤剤、可塑剤、手触り改良剤（hand-modifying agents）、フィラー、及びフィルム形成助剤である。
【０１１０】
助剤（ｅ）として有用な殺生物剤の例は、１，２−ベンズイソチアゾリン−３−オン（ＢＩＴ）（Ａｖｅｃｉａ  Ｌｉｍ社よりＰｒｏｘｅｌ（登録商標）ブランドとして市販されている）及びそのアルカリ金属塩；他の好適な殺生物剤は、２−メチル−２Ｈ−イソチアゾール−３−オン（ＭＩＴ）及び５−クロロ−２−メチル−２Ｈ−イソチアゾール−３−オン（ＣＩＴ）である。通常、好ましい水性配合物に対して殺生物剤が１０〜１５０ｐｐｍであれば十分である。
【０１１１】
有用な助剤（ｅ）は更に、１種以上の増粘剤を含む。この増粘剤は自然物でも合成物でもよい。好適な合成増粘剤は、ポリ（メタ）アクリル化合物、ポリカルボン酸、ポリエーテル、ポリイミン、ポリアミド及びポリウレタン、特に８５〜９５質量％のアクリル酸、４〜１５質量％のアクリルアミド及び約０．０１〜１質量％の式ＶＩＩＩ
【０１１２】
【化１０】
2010528193.tif 000011
で表される（メタ）アクリルアミド誘導体（但し、Ｒ16はメチル又は好ましくは水素である。）を含む共重合体（分子量Ｍw１０００００〜２０００００）である。
【０１１３】
含まれる増粘剤の量は、例えば、本発明の方法に使用する水性配合物に対して、０〜１０質量％、好ましくは０．０５〜５質量％、より好ましくは０．１〜３質量％でよい。
【０１１４】
助剤（ｅ）として有用な発泡防止剤の例は、室温で液体あり、非エトキシ化又は単一に又は複数エトキシ化されたシリコーンである。
【０１１５】
助剤（ｅ）として有用な湿潤剤の例は、アルキルポリグリコシド、アルキルホスホネート、アルキルフェニルホスホネート、アルキルホスフェート及びアルキルフェニルホスフェートである。
【０１１６】
助剤（ｅ）として有用な可塑剤の例は、アルカノールで完全にエステル化された脂肪族又は芳香族ジ若しくはポリカルボン酸の群と少なくとも単一にアルカノールでエステル化されたリン酸の群から選択されるエステル化合物である。
【０１１７】
本発明の一実施の形態では、アルカノールはＣ1−Ｃ10アルカノールである。
【０１１８】
アルカノールで完全にエステル化した脂肪族ジ又はポリカルボン酸の好ましい例は、アルカノールで完全にエステル化したフタル酸、イソフタル酸及びメリト酸であり；具体的な例は、ジ−ｎ−オクチルフタレート、ジ−ｎ−ノニルフタレート、ジ−ｎ−デシルフタレート、ジ−ｎ−オクチルイソフタレート、ジ−ｎ−ノニルイソフタレート、ジ−ｎ−デシルイソフタレートである。
【０１１９】
アルカノールで少なくともモノエステル化されたリン酸の好ましい例は、イソデシルジフェニルホスフェート等のＣ1−Ｃ10−アルキルジＣ6−Ｃ10−アリールホスフェートである。
【０１２０】
可塑剤の更に好適な例は、Ｃ1−Ｃ10−アルキルカルボン酸で少なくともモノエステル化された脂肪族又は芳香族ジ又はポリオールである。
【０１２１】
Ｃ1−Ｃ10−アルキルカルボン酸で少なくともモノエステル化された脂肪族又は芳香族ジ又はポリオールの例は、２，２，４−トリメチルペンタン−１，３−ジオールモノイソブチレートである。
【０１２２】
更に好適な可塑剤は、脂肪族ジカルボン酸と脂肪族ジオールの重縮合により得られるポリエステルであり、例えば、アジピン酸又はコハク酸と１，２−プロパンジオールから得られるポリエステル（Ｍwが好ましくは２００である。）、及び、ポリプロピレングリコールアルキルフェニルエーテル（Ｍwが好ましくは４５０である。）である。
【０１２３】
更に好適な可塑剤は、２つの異なるアルコールでエーテル化され、分子量Ｍwが４００〜８００であるポリプロピレングリコールである。このアルコールのうち１つは、好ましくはアルカノール、特にＣ1−Ｃ10−アルカノールであってよく、もう１つのアルコールは、芳香族アルコール、例えば、ｏ−クレゾール、ｍ−クレゾール、ｐ−クレゾール、特にフェノールであってよい。
【０１２４】
助剤（ｅ）として有用なフィラーの例は、粒子状のメラミン及び顔料である。
【０１２５】
助剤（ｅ）として有用な手触り改良剤の例は、シリコーン乳化剤、即ち、ＯＨ基又はアルコキシル基等の親水基を好ましくは有するシリコーンの水性乳化剤である。
【０１２６】
ジエチレングリコールは、助剤（ｅ）として有用なフィルム形成剤（フィルム形成助剤）の例である。
【０１２７】
本発明の更なる実施の形態では、コーティングすべき表面は、（ａ）〜（ｃ）、適宜架橋剤（ｄ）及び適宜助剤（ｅ）で処理する前に少なくとも１種のプライマー（ｆ）を備える。プライマー（ｆ）により、本発明により処理すべき表面に、架橋された粒子状の有一共重合体（ｂ）の電荷とは反対の電荷が与えられる。例えば、カチオン性の架橋された粒子状の有機共重合体（ｂ）を使用する場合、アニオン性プライマー（ｆ）を使用することが有利である。一方0、アニオン性の架橋された粒子状の有機共重合体（ｂ）を使用する場合はカチオン性プライマー（ｆ）を使用することが有利である。
【０１２８】
好適なプライマー（ｆ）は、実際には高分子でも非高分子でもよい。好適な高分子プライマーは、例えば数平均分子量が５０００〜５０００００であってよい。
【０１２９】
有用なカチオン性プライマー（ｆ）として、例えばポリエチレンイミン、特に、アミノシロキサン、例えば少なくとも１個の（ＣＨ２）wＮＨ−Ｒ17基（但し、ｗは１〜１０、特に２〜７の整数であり、Ｒ17は、水素、好ましくは直鎖Ｃ1−Ｃ4−アルキル及び（ＣＨ2）wＮＨ−Ｒ17から選択される（但し、Ｒ17は水素、好ましくは直鎖Ｃ1−Ｃ4−アルキル））を有するアミノシロキサン、更にポリビニルイミダゾールが挙げられる。更に好適なカチオン性プライマー（ｆ）は、ジアリルジ−Ｃ1−Ｃ4−アルキルアンモニウムハロゲン化物（但し、Ｃ1−Ｃ4−アルキルは直鎖であることが好ましい。）である。
【０１３０】
更に好適なカチオン性プライマー（ｆ）は、好ましくは環状ジアミンと、エピクロロヒドリン及びアルキル化剤（例えばジメチルスルフェート、ハロゲン化Ｃ1−Ｃ10アルキル、特にヨウ化メチル等）又はハロゲン化ベンジル、特に塩化ベンジルとの等モル量の反応生成物である。このような反応生成物は、分子量Ｍｗが１０００〜１００００００であってよく、ピペラジンとエピクロロヒドリン及び塩化ベンジルの等モル量の反応混合物を例として以下の図のように構成される。
【０１３１】
【化１１】
2010528193.tif 000012
【０１３２】
好適なアニオン性プライマー（ｆ）は、例えば、アニオン性モノマーの単独又は共重合体、特にエチレン性不飽和スルホン酸、エチレン性不飽和アミンオキシド又は（メタ）アクリル酸と、適宜、１種以上の（メタ）アクリル酸のＣ1−Ｃ10アルキルエステルとの単独又共重合体である。更に好適なアニオン性プライマーは、例えば、アニオン性ポリウレタン、即ち、１分子当たり少なくとも１個のスルホン酸基又はカルボン酸基を含むポリウレタン、例えば１，１−ジメチロールプロピオン酸を用いて製造されるポリウレタンである。
【０１３３】
１種以上のプライマー（ｆ）を使用するために、架橋された粒子状の有機共重合体（ｂ）で処理する前に、水性配合物内でプライマーを使用して塗付することが好ましい。好適な処理技術として、例えばスプレー、ドリズリング（drizzling）、特にパディングが挙げられる。
【０１３４】
プライマー（ｆ）の塗付及び架橋された粒子状の有機共重合体（ｂ）での処理の前及び後に、上述した条件に一致する熱処理の条件で熱処理を行う。
【０１３５】
本発明の一実施の形態では、カチオン性プライマー（ｆ）を綿の表面に塗布し、適宜熱処理をし、次いで架橋された粒子状の有機共重合体（ｂ）、乳化剤（ｃ）及び疎水化剤（ａ）で処理をする。これに続いて熱処理を行う。
【０１３６】
本発明の別の実施の形態では、アニオン性プライマー（ｆ）を、ポリエステル表面に塗布し、適宜熱処理をし、次いで架橋された粒子状の有機共重合体（ｂ）、乳化剤（ｃ）及び疎水化剤（ａ）で処理をする。これに続いて熱処理を行う。
【０１３７】
本発明は更に、
（ｆ）適宜少なくとも１種のプライマー、
（ａ）少なくとも１種の疎水化剤、
（ｂ）少なくとも１種の架橋された粒子状の有機共重合体、
でコーティングした表面であって、アクリレートバインダー及びポリウレタンバインダー、特にフィルム状のアクリレートバインダー及びポリウレタンバインダーを含まない表面を提供する。
【０１３８】
本発明の表面は、上述した本発明の方法により有利に製造することができる。本発明の表面は、きめがあり、撥水性があり、汚れにくい。
【０１３９】
本発明の一実施の形態では、使用する任意の乳化剤（ｃ）を、仮に含むとしてもわずかな量のみを本発明の表面に塗布する。このため、乳化剤（ｃ）は本発明の被覆された表面に実質的に含まない。
【０１４０】
本発明の一実施の形態では、使用する任意の助剤（ｅ）を、仮に含むとしてもわずかな量のみを本発明の表面に塗布する。このため、助剤（ｅ）は本発明の被覆された表面に実質的に含まない。
【０１４１】
本発明の一実施の形態では、本発明の表面は、処理により、不均一又は好ましくは均一であってよいコーティングとなることが特徴である。均一とは、テクスチャリングが規則的であることを意味するものとして理解される。一方、不均一とは、テクスチャリングが不規則的、すなわち、表面にテクスチャした領域とテクスチャしていない領域があることを意味する。
【０１４２】
本発明の一実施の形態では、本発明の表面は、１〜１０ｇ／ｍ2、好ましくは１．５〜５ｇ／ｍ2の平均付加物（add-on）を有するコーティングを有する。
【０１４３】
本発明の一実施の形態では、本発明の表面はテキスタイルの表面である。
【０１４４】
本発明は更に、
（ａ）少なくとも１種の疎水化剤
（ｂ）少なくとも１種の架橋された粒子状の有機共重合体、
（ｃ）少なくとも１種の乳化剤、
（ｄ）適宜、少なくとも１種の架橋剤、
（ｅ）適宜、少なくとも１種の助剤、
を含む水性配合物であって、アクリレートバインダー及びポリウレタンバインダーを含まない水性配合物を提供する。
【０１４５】
本発明の一実施の形態では、本発明の好ましい水性配合物は、
（ａ）０．１〜２０質量％、好ましくは１〜１５質量％の疎水性化剤、
（ｂ）１〜２５質量％、好ましくは５〜１５質量％の架橋された粒子状の有機共重合体、
（ｃ）０．１〜１０質量％、好ましくは０．２５〜５質量％の乳化剤、
（ｄ）０〜２０質量％、好ましくは１〜１５質量％の架橋剤、
（ｅ）合計で０〜５０質量％、好ましくは１〜２５質量％の助剤、
を含む。なお、全ての百分率（％）は本発明の好ましい水性処方物全質量に対するものである。
【０１４６】
本発明の一実施の形態では、本発明の好ましい水性配合物は、ｐＨが２〜９、好ましくは３．５〜７．５である。
【０１４７】
本発明の一実施の形態では、本発明の好ましい水性配合物は、１０〜７０質量％、好ましくは３０〜５０質量％の固体含有量を有する。
【０１４８】
本発明の一実施の形態では、本発明の好ましい水性配合物は、動粘度が５０〜５０００ｍＰａ・ｓ、好ましくは１００〜４０００ｍＰａ・ｓ、より好ましくは２００〜２０００ｍＰａ・ｓである。これは、例えば、Ｂｒｏｏｋｆｉｅｌｄ粘度計を用いてＤＩＮ５１５６２−１〜４に従って測定した。
【０１４９】
本発明の一実施の形態では、本発明の好ましい水性配合物は、１０〜４５０ｎｍの重量平均径を有する架橋された有機（共）重合体（ｂ）を含む。
【０１５０】
本発明の水性配合物により、上述した本発明の方法が特に効果的となり、また、例えば水で希釈することにより、同様に本発明の方法を効果的にする液（liquor）に容易に処理を行うことができる。
【０１５１】
本発明は更に、本発明の水性配合物を製造する方法（以下、本発明の製造方法と称する。）を提供する。本発明の製造方法は、
（ａ）少なくとも１種の疎水化剤、
（ｂ）少なくとも１種の架橋された粒子状の有機共重合体、
（ｃ）少なくとも１種の乳化剤、
（ｄ）適宜、架橋剤、
（ｅ）適宜、１種以上の助剤、
を水と、例えば攪拌して、混合することにより行うことが好ましい。
【０１５２】
本発明の製造方法は、任意の容器、好ましくは撹拌容器を用いて行うことができる。
成分、水及び
（ａ）少なくとも１種の疎水化剤、
（ｂ）少なくとも１種の架橋された粒子状の有機共重合体、
（ｃ）少なくとも１種の乳化剤、
（ｄ）適宜、架橋剤、及び
（ｅ）適宜、１種以上の助剤、
を添加する順番は、本発明の方法を行う場合においては通常は重要なものではない。最初の導入としてまず水を導入する場合には、その次に成分（ａ）〜（ｃ）、適宜（ｄ）及び（ｅ）を混入することが好ましい。
【０１５３】
本発明を実施例により説明する。
【実施例】
【０１５４】
分散又は乳化した添加共重合体の粒度分布を、ＩＳＯ１３３２１に従って、マルバーン社製Ｃｏｕｌｔｅｒ  Ｃｏｕｎｔｅｒを用いて測定した。
【０１５５】
動粘度は常にＤＩＮ５１５６２−１〜４に従って、Ｂｒｏｏｋｆｉｅｌｄ粘度計を用いて測定した。
【０１５６】
Ｉ．本発明の配合物用の成分の製造
Ｉ．１  架橋された粒子状の有機共重合体（ｂ）の製造
Ｉ．１．１  架橋された粒子状の有機共重合体（ｂ．１）の製造
以下の混合物を製造した：
混合物Ｉ．１．１．１：
２０９ｇのイオン非含有水
３４４．８ｇのスチレン、３．２ｇのアクリル酸、
４０ｇのアリルメタクリレート（下記参照）
水１２ｍｌ中８ｇの化合物Ｖ．１（但し、Ｒ11.1は、シス−（ＣＨ2）8−ＣＨ＝ＣＨ−（ＣＨ2）7ＣＨ3）（下記参照）
１２ｇのＮ，Ｎ−ジメチルアミノプロピルメタクリルアミド
【０１５７】
【化１２】
2010528193.tif 000013
【０１５８】
【化１３】
2010528193.tif 000014
をギ酸でｐＨ４．０に調整した。
【０１５９】
混合物Ｉ．１．１．２：完全にイオンを含まない水８０ｍｌ中２，２'−アゾビス（２−アミジノプロパン）４ｇ
アンカー攪拌器、窒素接続管及び３つの計量装置を備える５ｌのタンクに、２５０ｍｌの完全にイオンを含まない水、４０ｇの化合物Ｖ．１（６０ｍｌの水に溶けている）、６２．９ｇの混合物Ｉ．１．１．１及び８．２ｇの混合物Ｉ．１．１．２を含む乳化剤を入れた。ギ酸でｐＨを４．０に調整した。次いで生成した乳化剤に１５分間窒素を通した。次いで、乳化剤を７５℃に加熱した。
【０１６０】
混合物Ｉ．１．１．１と混合物Ｉ．１．１．２の残りの同時添加を開始した。混合物Ｉ．１．１．１の残りを３時間以内に添加した。混合物Ｉ．１．１．２の残りを３時間１５分以内に添加した。添加の間、撹拌を７５℃で行った。
【０１６１】
添加を終えた後、７５℃において３０分間の攪拌を行った。次いで、脱臭のために、３０ｍｌの希釈水で希釈した２．９ｇのｔｅｒｔ−ブチルヒドロパーオキシド（水中において７０質量％）の溶液と、３０ｍｌの希釈水で希釈した１５．４ｇのアセトン次亜硫酸（水中において１３質量％）の溶液の同時計量添加を６０分かけて行った。添加を終えた後、３０分間７５℃で攪拌した。
【０１６２】
この次に室温に冷却した。次に、このように得た分散液を１２５μｍのネットで濾過した。濾過には４分費やした。約１ｇの凝塊を除去した。
【０１６３】
これにより、ｐＨが４．１であり、架橋された粒子状の有機共重合体（ｂ．１）を含む分散液ＷＤ．1を得た。固体含有量は３６．８質量％であり、動粘度は３５ｍＰａ・ｓであった。粒度分布は最大で５２ｎｍであった。
【０１６４】
Ｉ．２  水性液（aqueous liquor）の製造
次の成分を使用した：
水性懸濁液中の１０質量％のメタクリル酸と９０質量％のＣＨ2＝ＣＨＣＯＯ−ＣＨ2−ＣＨ2−Ｏ−ｎ−Ｃ6Ｆ13とのランダム共重合体（Ｍn３００００（ＧＰＣ））（２８質量％の固体含有量）（ａ１．１）、
パラフィンワックス（非分枝、融点範囲６５〜７０℃、一分子当たりの炭素原子の平均数：４０）（ａ２．１）
【０１６５】
【化１４】
2010528193.tif 000015
【０１６６】
（ｃ．１）：（ｂ．１）又はＷＤ．１の製造からの、オレイルアミンと６当量のエチレンオキシドとの反応混合物 
（ｄ２．１）：特許文献１８の実施例４の化合物
表１の成分を、撹拌容器内で混合し、適宜水で１リットルとし、水性液Ｆ．１〜Ｆ．３を得た。
【０１６７】
本発明の水性液Ｆ．３中の（ｂ）の粒子は、凝集する傾向になかった。
【０１６８】
ＷＤ．１における（ｂ．１）  固体のそれぞれの量を表に示す。
【０１６９】
【表１】
2010528193.tif 000016
【０１７０】
ＩＩ．本発明のテキスタイル表面の処理
以下のテキスタイルを使用した：
綿：１ｍ・３０ｃｍ、１００％の綿織物、漂白済、非シルケット系（nonmercerized）、あや織り構造、基本重量１９６ｇ／ｍ２（Ｃｏ）。
【０１７１】
以下の装置を使用した：
パッドマングル：Ｍａｔｈｉｓ社製、ＨＶＦ１２０８５型、接触圧：１〜３バール、
特に明記しない限り、ウェットピックアップ（物（goods）の質量に対する）が、ポリエステルの場合は６０％、綿の場合は９０％となるように接触圧を設定した。特に明記しない限り、液（liquor）を室温であった。
乾燥器：Ｍａｎｔｈｉｓ社製ＴＨＮ１２５８９の連続式乾燥器、
試験方法：
スプレー試験：ＡＡＴＣＣ２２−２００１、撥油等級：ＡＡＴＣＣ１１８−２００２、
疎水性：ＡＡＴＣＣ１９３−２００４、
洗濯条件：３０℃において弱水流回転（delicates cycle）、１５ｇ／ｌのマイルド洗濯洗剤
洗濯機：Ｍｉｅｌｅ  Ｎｏｖｏｔｒｏｎｉｃ  Ｔ４４０Ｃ、設定：回転式乾燥、ハンドアイロンモイスト
【０１７２】
ＩＩ．１  テキスタイル表面の処理−Ｖ−Ｃｏ．１の製造（比較例）
テキスタイル（Ｃｏ）を水性液Ｆ．１でパッドした。この次に、２分間、テンター上で１１０℃にて乾燥させて、残りの水分の含量を７％とした。次に、このように処理をしたテキスタイルを１６０℃にて２分間、乾燥器内で処理をした。これにより、表２の比較テキスタイルＶ−Ｃｏ．１を得た。
【０１７３】
ＩＩ．２  本発明のテキスタイル表面処理−Ｃｏ．２の製造
テキスタイル（Ｃｏ）を水性液Ｆ．２でパッドした。この次に、２分間、テンター上で１１０℃にて乾燥させて、残りの水分の含量を６％とした。次に、このように処理をしたテキスタイルを１６０℃にて２分間、乾燥器内で処理をした。これにより、表２の本発明のテキスタイルＶ−Ｃｏ．２を得た。
【０１７４】
ＩＩ．３  ２以上の工程における本発明のテキスタイル表面の処理−Ｃｏ．３の製造
テキスタイル（Ｃｏ）を水性液Ｆ．３でパッドした（工程１）。この次に、２分間１１０℃にてテンター上で乾燥させ、次に水性液Ｆ．１でパッドした。次に、このように処理をしたテキスタイルを１６０℃にて２分間、乾燥器内で処理をした。これにより、表２の本発明のテキスタイルＣｏ．３を得た。
【０１７５】
【表２】
2010528193.tif 000017
【手続補正書】
【提出日】平成20年12月11日(2008.12.11)
【手続補正１】
【補正対象書類名】特許請求の範囲
【補正対象項目名】全文
【補正方法】変更
【補正の内容】
【特許請求の範囲】
【請求項１】
アクリレート又はポリウレタンバインダーを使用せずに、
（ａ）少なくとも１種の疎水化剤、
（ｂ）少なくとも１種の架橋された粒子状の有機共重合体、
（ｃ）少なくとも１種の乳化剤、
で表面を処理する工程、
及び、次いで乾燥させる工程、
を含むテキスタイルの表面処理方法。
【請求項２】
前記架橋された有機共重合体（ｂ）は、重量平均径が１０〜４５０ｎｍである請求項１に記載の方法。
【請求項３】
少なくとも１種の乳化剤（ｃ）が、カチオン性乳化剤を含む請求項１又は２に記載の方法。
【請求項４】
前記処理を、更に少なくとも１種の架橋剤（ｄ）を用いて行う請求項１〜３の何れか１項に記載の方法。
【請求項５】
前記少なくとも１種の疎水化剤（ａ）は、
（ａ１）ハロゲン化有機（共）重合体、
（ａ２）パラフィン、
（ａ３）１分子当たり少なくとも１個のＣ10−Ｃ60−アルキル基を有する化合物、及び
（ａ４）シリコーン、
から選択される請求項１〜４の何れか１項に記載の方法。
【請求項６】
前記表面を、
（ａ）少なくとも１種の疎水化剤、
（ｂ）少なくとも１種の架橋された粒子状の有機共重合体、
（ｃ）少なくとも１種の乳化剤
を含み、アクリレートバインダーもポリウレタンバインダーも含まない水性配合物で処理したことを特徴とする請求項１〜５の何れか１項に記載の方法。
【請求項７】
前記処理を、１種以上の助剤（ｅ）の存在下に行う請求項１〜６の何れか１項に記載の方法。
【請求項８】
（ａ）少なくとも１種の疎水化剤、
（ｂ）少なくとも１種の架橋された粒子状の有機共重合体、
（ｃ）少なくとも１種の乳化剤、
（ｄ）架橋剤、
での前記処理に先行してプレイマー（ｆ）を施す請求項１〜７の何れか１項に記載の方法。
【請求項９】
アクリレートバインダーとポリウレタンバインダーを含まない
（ｆ）適宜、プライマー、
（ａ）少なくとも１種の疎水化剤、
（ｂ）少なくとも１種の架橋された粒子状の有機共重合体、
でコーティングしたテキスタイル表面。
【請求項１０】
前記コーティングは、平均被覆量(average added-on)が、０．２〜１０ｇ／ｍ2である請求項９に記載の表面。
【請求項１１】
前記架橋された有機（共）重合体（ｂ）の重量平均径が１０〜４５０ｎｍである請求項９又は１０に記載の表面。
【請求項１２】
前記少なくとも１種の疎水化剤（ａ）が、
（ａ１）ハロゲン化有機（共）重合体、
（ａ２）パラフィン、
（ａ３）１分子当たり少なくとも１個のＣ10−Ｃ60−アルキル基を有する化合物、及び
（ａ４）シリコーン、
から選択される請求項９〜１１の何れか１項に記載の表面。
【請求項１３】
（ａ）少なくとも１種の疎水化剤、
（ｂ）少なくとも１種の架橋された粒子状の有機共重合体、
（ｃ）少なくとも１種の乳化剤、
（ｄ）少なくとも１種の架橋剤、
を含み、アクリレート及びポリウレタンバインダーを含まない水性配合物。
【請求項１４】
前記架橋された有機（共）重合体（ｂ）は、１０〜４５０ｎｍの重量平均径を有する請求項１３に記載の水性配合物。
【請求項１５】
前記疎水化剤（ａ）が、
（ａ１）ハロゲン化有機（共）重合体、
（ａ２）パラフィン、
（ａ３）１分子当たり少なくとも１種のＣ10−Ｃ60アルキル基を有する化合物、及び
（ａ４）シリコーン、
から選択される請求項１３又は１４に記載の水性配合物。
【請求項１６】
少なくとも１種の乳化剤（ｃ）がカチオン性乳化剤を含む請求項１３〜１５の何れか１項に記載の水性配合物。
【請求項１７】
請求項１３〜１６の何れか１項に記載の水性配合物を製造する方法であって、
（ａ）少なくとも１種の疎水化剤、
（ｂ）少なくとも１種の架橋された粒子状の有機共重合体、
（ｃ）少なくとも１種の乳化剤、及び
（ｄ）少なくとも１種の架橋剤、
と水とを混合する工程を含むことを特徴とする製造方法。
【国際調査報告】
2010528193.tif 000018
2010528193.tif 000019
2010528193.tif 000020
2010528193.tif 000021
2010528193.tif 000022
2010528193.tif 000023